(57)【特許請求の範囲】
【請求項１】
食品用容器の開口部を閉止するための蓋材であって、基材フィルムの一面に、遮光層、第一隠蔽層、及び、表面フィルムがこの順序で積層一体化されていると共に、基材フィルムの他面に第二隠蔽層が積層一体化されており、上記第一隠蔽層は、白色着色剤を７７〜８０重量％含有する第一濃隠蔽基層と、白色着色剤を７２〜７６重量％含有する第一淡隠蔽基層とが交互に積層一体化されてなることを特徴とする蓋材。
【請求項２】
第一隠蔽層は、三層の第一隠蔽基層が積層一体化されてなり、中央の第一隠蔽基層が第一淡隠蔽基層に、両側の第一隠蔽基層が第一濃隠蔽基層に形成されていることを特徴とする請求項１に記載の蓋材。
【請求項３】
遮光層は、カーボンブラックを含有していることを特徴とする請求項１に記載の蓋材。
【請求項４】
表面フィルムの他面に印刷が施されていることを特徴とする請求項１に記載の蓋材。
【請求項５】
基材フィルム及び表面フィルムがポリエチレンテレフタレートフィルムであることを特徴とする請求項１に記載の蓋材。
【発明の詳細な説明】
【技術分野】
【０００１】
本発明は、食品用容器の開口部を閉止するための蓋材に関する。
【背景技術】
【０００２】
従来から、紙製の食品用容器中に食品を収納し、食品用容器の上端開口部を蓋材によって剥離可能に閉止した上で販売されている。このような蓋材としては、食品容器に熱圧着されるシート状の食品容器用蓋材であり、裏面側にシーラント層が備えられていると共に表面側に透明樹脂層が備えられ、外透明樹脂層上にアルミニウムなどの金属薄膜からなる被覆層が積層されている食品容器用蓋材が提供されている。
【０００３】
しかしながら、食品用容器中の食品を温めるために電子レンジを用いることが多く、このような場合において、蓋材にアルニニウムなどの金属被膜が含まれていると、電子レンジ内において火花が発生するといった問題を有していた。
【０００４】
【特許文献１】特開２００６−１０３７６４号公報
【発明の開示】
【発明が解決しようとする課題】
【０００５】
本発明は、電子レンジでの使用も可能であって、光を殆ど透過させず、食品用容器内に収納した食品の変質を防止することができる蓋材に関する。
【課題を解決するための手段】
【０００６】
本発明の蓋材Ａは、図１に示したように、基材フィルム１の一面に、遮光層２、第一隠蔽層３、及び、表面フィルム４がこの順序で積層一体化されていると共に、基材フィルム１の他面に第二隠蔽層５が積層一体化されている。
【０００７】
上記基材フィルム１としては、特に限定されず、例えば、ポリ塩化ビニルフィルム、ポリプロピレンフィルム、ポリエチレンフィルム、ポリエステルフィルム、ポリカーボネートフィルム、ポリイミドフィルム、ポリスチレンフィルム、セロファンなどが挙げられ、ポリエステルフィルム、ポリプロピレンフィルムが好ましく、ポリエチレンテレフタレートフィルムがより好ましい。
【０００８】
基材フィルム１の一面には遮光層２が積層一体化されている。この遮光層２は、光を遮断することができればよく、黒色着色剤とバインダーとを含有していることが好ましい。このような黒色着色剤としては、特に限定されず、例えば、カーボンブラック、アセチレンブラック、松煙、黒鉛などが挙げられ、カーボンブラックが好ましい。
【０００９】
遮光層２は、黒色着色剤を含有することによって優れた遮光性を発揮し、外部からの光が食品容器内に入射して食品容器内に収納した食品が変質するのを防止することができる。
【００１０】
遮光層２を構成するバインダーとしては、特に限定されず、例えば、ポリウレタン系樹脂、フェノール系樹脂、エポキシ樹脂、尿素メラミン系樹脂、ポリメタクリル酸メチルなどが挙げられ、ポリウレタン系樹脂が好ましい。
【００１１】
遮光層２中における黒色着色剤の含有量は、少ないと、蓋材の遮光性が不充分となることがあり、多いと、流動性悪化に伴う分散不良により隠蔽度にばらつきが生じることがあるので、３５〜４５重量％が好ましい。
【００１２】
上記遮光層２の一面には第一隠蔽層３が積層一体化されている。この第一隠蔽層３は、遮光層２が外部から視認できないようにするためのものであって、白色着色剤とバインダーとを含有していることが好ましい。白色着色剤としては、例えば、二酸化チタン、硫酸バリウム、亜鉛華、鉛白などが挙げられ、二酸化チタンが好ましい。なお、バインダーは、遮光層２を構成しているバインダーと同様のものを用いることができるので、その説明を省略する。
【００１３】
第一隠蔽層３中における白色着色剤の含有量は、少ないと、遮光層２を完全に隠蔽することができず、遮光層２が外部から視認可能となる虞れがあり、多いと、遮光層２と第一隠蔽層３との間の一体化が不充分となって、遮光層２と第一隠蔽層３との間に層間剥離が生じる虞れがあるので、７２〜８０重量％が好ましい。
【００１４】
ここで、第一隠蔽層３は単層であってもよいが、単層であると、遮光層２の隠蔽性が低下することがあり、そこで、第一隠蔽層３の厚みを厚くすることも考えられるが、第一隠蔽層３が単層であって厚みが厚い場合には、第一隠蔽層３に過度な折り曲げ応力などが加わった時に亀裂が生じ易くなり、遮光層２の隠蔽効果が損なわれることがある。
【００１５】
そこで、第一隠蔽層３は、複数の第一隠蔽基層を積層一体化させてなる。このように、第一隠蔽層３を複数の第一隠蔽基層から形成することによって各第一隠蔽基層の厚みを薄くすることができ、第一隠蔽基層に折り曲げ応力などが加わった場合にあっても、第一隠蔽基層に亀裂などが生じることはなく、遮光層２を確実に隠蔽することができる。
【００１６】
ここで、第一隠蔽層３を複数の第一隠蔽基層から形成するにあたって、全ての第一隠蔽基層の白色着色剤の含有量を多くしてもよいが、白色着色剤の含有量が多いと、第一隠蔽基層同士の積層一体化が不充分なことがあり、第一隠蔽基層間において層間剥離を生じ易くなることがある。
【００１７】
そこで、第一隠蔽層３を構成する第一隠蔽基層を、白色着色剤の含有量の多くてバインダー量の少ない第一濃隠蔽基層31と、白色着色剤の含有量の少なくてバインダー量の多い第一淡隠蔽基層32とを交互に積層一体化させる。
【００１８】
更に、第一隠蔽層３を三層の隠蔽基層から形成する場合には、第一濃隠蔽基層31の数を増やしたいことから、二層の第一濃隠蔽基層31、31間に第一淡隠蔽基層32を介在させた状態で三層の隠蔽基層31、32、31を積層一体化させることが好ましい。
【００１９】
このように構成することによって、第一濃隠蔽基層31と第一淡隠蔽基層32とを互いに強固に積層一体化させることができると共に、第一隠蔽層３全体の耐折曲性も向上させることができ、種々の状況下において第一隠蔽層３で確実に遮光層２を隠蔽することができる。
【００２０】
第一濃隠蔽基層31中における白色着色剤の含有量は、少ないと、遮光層２が外部から視認可能となる虞れがあり、多いと、インキ塗膜の強度が不足することがあるので、７７〜８０重量％に限定される。
【００２１】
第一淡隠蔽基層32中における白色着色剤の含有量は、少ないと、遮光層２が外部から視認可能となる虞れがあり、多いと、バインダー不足による積層一体化が不十分となることがあるので、７２〜７６重量％に限定される。
【００２２】
このように、第一隠蔽層３を複数の第一隠蔽基層31、32から形成し、第一濃隠蔽基層31と第一淡隠蔽基層32とを交互に積層一体化させることによって、遮光層２を確実に隠蔽することができる。更に、第一隠蔽基層31、32の厚みも薄くすることができ、第一隠蔽基層31、32に折り曲げ応力などが加わった場合にあっても、第一隠蔽基層31、32に亀裂などが生じることはなく、遮光層２を確実に隠蔽することができる。
【００２３】
更に、第一隠蔽層３の一面には表面フィルム４が積層一体化されている。この表面フィルム４は、第一隠蔽層３が外部との摩擦によって損なわれるのを防止していると共に、蓋材の外観性を向上させている。
【００２４】
この表面フィルム４は、使用状況下において生じる摩擦力に耐えることができる程度の強度を有しておればよく、例えば、ポリ塩化ビニルフィルム、ポリプロピレンフィルム、ポリエチレンフィルム、ポリエステルフィルム、ポリカーボネートフィルム、ポリイミドフィルム、ポリスチレンフィルム、セロファンなどが挙げられ、ポリエステルフィルム、ポリプロピレンフィルムが好ましく、ポリエチレンテレフタレートフィルムがより好ましい。
【００２５】
表面フィルム４の内面、即ち、第一隠蔽層３に対向する面には、汎用の要領でもって図柄や文字を印刷して印刷層を形成しておいてもよい。基材フィルムの内面に印刷層を形成する場合には透過性を有する必要があり、基材フィルムは透明であることが好ましく、無色透明であることがより好ましい。
【００２６】
又、基材フィルム１の他面にも遮光層２を隠蔽するための第二隠蔽層５が積層一体化されている。第二隠蔽層５は単層であってもよいが、単層であると、遮光層２の隠蔽性が低下することがあり、そこで、第二隠蔽層５の厚みを厚くすることも考えられるが、第二隠蔽層５が単層であって厚みが厚い場合には、第二隠蔽層５に過度な折り曲げ応力などが加わった時に亀裂が生じ易くなり、遮光層２の隠蔽効果が損なわれることがある。
【００２７】
そこで、第二隠蔽層５は、複数の隠蔽基層を積層一体化させてなるものが好ましい。このように、第二隠蔽層５を複数の第二隠蔽基層から形成することによって各第二隠蔽基層の厚みを薄くすることができ、第二隠蔽基層に折り曲げ応力などが加わった場合にあっても、第二隠蔽基層に亀裂などが生じることはなく、遮光層２を確実に隠蔽することができる。
【００２８】
ここで、第二隠蔽層５を複数の第二隠蔽基層から形成するにあたって、全ての第二隠蔽基層の白色着色剤の含有量を多くしてもよいが、白色着色剤の含有量が多いと、第二隠蔽基層同士の積層一体化が不充分なことがあり、第二隠蔽基層間において層間剥離を生じ易くなることがある。
【００２９】
そこで、第二隠蔽層５を構成する隠蔽基層を、白色着色剤の含有量の多くてバインダー量の少ない第二濃隠蔽基層51と、白色着色剤の含有量の少なくてバインダー量の多い第二淡隠蔽基層52とを交互に積層一体化させることが好ましく、第二濃隠蔽基層51を基材フィルム１の他面に積層一体化し、第二濃隠蔽基層51上に第二淡隠蔽基層52を積層一体化させることが好ましい。
【００３０】
このように構成することによって、第二濃隠蔽基層51と第二淡隠蔽基層52とを互いに強固に積層一体化させることができると共に、第二隠蔽層５全体の耐折曲性も向上させることができ、種々の状況下において第二隠蔽層５で確実に遮光層２を隠蔽することができる。
【００３１】
第二濃隠蔽基層51中における白色着色剤の含有量は、少ないと、遮光層２が外部から視認可能となる虞れがあり、多いと、インキ塗膜の強度が不足することがあるので、７７〜８０重量％が好ましい。
【００３２】
第二淡隠蔽基層52中における白色着色剤の含有量は、少ないと、遮光層２が外部から視認可能となる虞れがあり、多いと、バインダー不足による積層一体化が不十分となることがあるので、７２〜７６重量％が好ましい。
【００３３】
このように、第二隠蔽層５を複数の第二隠蔽基層51、52から形成し、第二濃隠蔽基層51と第二淡隠蔽基層52とを積層一体化させることによって、遮光層２を確実に隠蔽することができる。更に、第二隠蔽基層51、52の厚みも薄くすることができ、第二隠蔽基層51、52に折り曲げ応力などが加わった場合にあっても、第二隠蔽基層51、52に亀裂などが生じることはなく、遮光層２を確実に隠蔽することができる。
【００３４】
次に、上記蓋材を製造する要領について説明する。先ず、表面フィルム４を用意し、この表面フィルム４の他面に必要に応じて公知の要領にて印刷を施して印刷層を形成する。
【００３５】
しかる後、表面フィルム４の他面に、第一隠蔽層３を形成し得るインキ、好ましくは、上記白色着色剤、バインダー及び溶剤を含有する白色インキを塗布、乾燥させて第一隠蔽層３を形成する。インキを塗布するには、例えば、グラビア印刷、フレキソ印刷、オフセット印刷などの汎用の手段を用いればよい。
【００３６】
白色インキを構成するバインダーとしては、特に限定されず、従来からインキに用いられているものが用いられ、例えば、ポリウレタン系樹脂、フェノール系樹脂、エポキシ樹脂、尿素メラミン系樹脂、ポリメタクリル酸メチルなどが挙げられ、ポリウレタン系樹脂が好ましい。
【００３７】
上記溶剤としては、特に限定はされず、バインダーと白色着色剤の種類に合わせて適宜選択すればよく、例えば、酢酸エチル、メチルエチルケトン、イソプロピルアルコール、１−メトキシ−２−プロピルアルコールなどが挙げられる。
【００３８】
第一隠蔽層３を第一濃隠蔽基層31と第一淡隠蔽基層32とを交互に積層一体化させてなるので、第一濃隠蔽基層31を構成し得るインキと、第一淡隠蔽基層32を構成し得るインキとを交互に塗布、乾燥させる。
【００３９】
第一濃隠蔽基層31を構成し得る白色インキ中における白色着色剤の含有量は、少ないと、遮光層の隠蔽性が低下して外部から遮光層が視認される虞れがあり、多いと、遮光層又は第一淡隠蔽基層との間において層間剥離を生じる虞れがあるので、３３〜４０重量％が好ましい。
【００４０】
又、第二淡隠蔽基層32を構成し得る白色インキ中における白色着色剤の含有量は、少ないと、遮光層の隠蔽性が低下して外部から遮光層が視認される虞れがあり、多いと、第一濃隠蔽基層と第一淡隠蔽基層の間において層間剥離を生じる虞れがあるので、２５〜３２重量％が好ましい。
【００４１】
次に、第一隠蔽層３上に、遮光層２を形成し得るインキ、好ましくは、上記黒色着色剤、バインダー及び溶剤を含有する黒色インキを塗布、乾燥させて遮光層２を形成して第一積層シートを作製する。インキを塗布するには、例えば、グラビア印刷、フレキソ印刷、オフセット印刷などの汎用の手段を用いればよい。
【００４２】
一方、基材フィルム１を用意し、この基材フィルム１の他面に、第二隠蔽層５を形成し得るインキ、好ましくは、上記白色着色剤、バインダー及び溶剤を含有する白色インキを塗布、乾燥させて第二隠蔽層５を形成して第二積層シートを作製する。なお、白色インキや、第二隠蔽層５、第二濃隠蔽基層51及び第二淡隠蔽基層52の形成要領は、上記第一隠蔽層３、第一濃隠蔽基層31及び第一淡隠蔽基層32と同様の要領であるので、その説明を省略する。
【００４３】
次に、第二積層シートの基材フィルム１の一面に接着剤を塗布し、この接着剤上に、第一積層シートをその遮光層が接着剤に対向した状態となるように重ね合わせて厚み方向に押圧することによって、第一、第二積層シートを積層一体化させて蓋材を製造することができる。なお、接着剤は、汎用の接着剤が用いられればよい。
【００４４】
このようにして得られた蓋材Ａは、図２に示したように、食品Ｃが収納された食品用容器Ｂの上端開口部に張設されて用いられ、食品用容器の上端開口部を閉止することができる。
【００４５】
本発明の蓋材Ａは、上述のように、金属層を含有していないので、電子レンジを用いて食品用容器Ｂ内の食品Ｃを加熱するにあたっても火花などが発生するようなことはなく、円滑に食品Ｃを加熱することができる。
【発明の効果】
【００４６】
本発明の蓋材は、食品用容器の開口部を閉止するための蓋材であって、基材フィルムの一面に、遮光層、第一隠蔽層、及び、表面フィルムがこの順序で積層一体化されていると共に、基材フィルムの他面に第二隠蔽層が積層一体化されているので、電子レンジを用いた場合にあっても火花などは発生せず、食品用容器内の食品を円滑に加熱することができる。
【００４７】
そして、第一隠蔽層が、白色着色剤を７７〜８０重量％含有する第一濃隠蔽基層と、白色着色剤を７２〜７６重量％含有する第一淡隠蔽基層とが交互に積層一体化されてなるので、隠蔽基層同士を強固に積層一体化することができると共に、濃隠蔽基層及び淡隠蔽基層の双方の厚みを薄くして折り曲げ応力に対する優れた耐性を付与することができ、長期間に亘って遮光層を確実に隠蔽することができる。
【発明を実施するための最良の形態】
【００４８】
（実施例１）
先ず、表面フィルムとしてポリエチレンテレフタレートフィルムを用意し、このポリエチレンテレフタレートフィルムの他面にグラビア印刷によって印刷層を形成した。しかる後、ポリエチレンテレフタレートフィルムの他面に、二酸化チタン３５重量％、バインダーとしてポリウレタン系樹脂１０重量％及び溶剤５５重量％からなる白色インキをグラビア印刷によって塗布し乾燥させて厚みが２μｍの第一濃隠蔽基層を形成した。なお、第一濃隠蔽基層中における二酸化チタンの含有量は７８重量％であった。
【００４９】
次に、第一濃隠蔽基層上に、二酸化チタン３０重量％、バインダーとしてポリウレタン系樹脂１０重量％及び溶剤６０重量％からなる白色インキをグラビア印刷によって塗布し乾燥させて厚みが１μｍの第一淡隠蔽基層を形成した。なお、第一淡隠蔽基層中の二酸化チタンの含有量は７５重量％であった。
【００５０】
更に、第一淡隠蔽基層上に、二酸化チタン３５重量％、バインダーとしてポリウレタン系樹脂１０重量％及び溶剤５５重量％からなる白色インキをグラビア印刷によって塗布し乾燥させて厚みが２μｍの第一濃隠蔽基層（二酸化チタン含有量：７８重量％）を形成することにより、二つの第一濃隠蔽基層が第一淡隠蔽基層を介して積層一体化されてなる第一隠蔽層をポリエチレンテレフタレートフィルムの他面に積層一体化した。
【００５１】
第一隠蔽層上に、カーボンブラック１０重量％、バインダーとしてポリウレタン系樹脂  １５重量％及び溶剤７５重量％からなる黒色インキをグラビア印刷によって塗布し乾燥させて、第一隠蔽層上に厚みが１μｍの遮光層を積層一体化させて第一積層シートを作製した。なお、遮光層中におけるカーボンブラックの含有量は４０重量％であった。
【００５２】
一方、基材フィルムとして別のポリエチレンテレフタレートフィルムを用意し、このポリエチレンテレフタレートフィルムの一面に、二酸化チタン３５重量％、バインダーとして  ポリウレタン系樹脂１０重量％及び溶剤５５重量％からなる白色インキをグラビア印刷によって塗布し乾燥させて厚みが２μｍの第二濃隠蔽基層を形成した。なお、第二濃隠蔽基層中における二酸化チタンの含有量は７８重量％であった。
【００５３】
更に、第二濃隠蔽基層上に、二酸化チタン３０重量％、バインダーとしてポリウレタン系樹脂１０重量％及び溶剤６０重量％からなる白色インキをグラビア印刷によって塗布し乾燥させて厚みが１μｍの第二淡隠蔽基層を形成して第二積層シートを作製した。なお、第二淡隠蔽基層中における二酸化チタンの含有量は７５重量％であった。
【００５４】
そして、第二積層シートのポリエチレンテレフタレートフィルムの一面に接着剤（三井化学ポリウレタン社製  商品名「主剤Ａ９６９Ｖ  硬化剤Ａ５」）を塗布した後、第一積層シートの遮光層上に、第二積層シートをそのポリエチレンテレフタレートフィルムが第一積層シートの遮光層に対向した状態に重ね合わせて厚み方向に押圧することによって第一、第二積層シートを積層一体化させて蓋材を製造した。
【図面の簡単な説明】
【００５５】
【図１】本発明の蓋材を示した縦断面図である。
【図２】蓋材の使用要領を示した縦断面図である。
【符号の説明】
【００５６】
１     基材フィルム
２     遮光層
３     第一隠蔽層
４     表面フィルム
５     第二隠蔽層
31     第一濃隠蔽基層
32     第一淡隠蔽基層
51     第二濃隠蔽基層
52     第二淡隠蔽基層
Ａ     蓋材
Ｂ     食品用容器
Ｃ     食品
【図１】
0005182924.tif 000002
【図２】
0005182924.tif 000003